(57)【要約】【課題】表示面における視認性及び信頼性を向上させることができ、視認側からアースを容易に取り出すことができ、さらなる薄厚化に対応することができ、生産性を向上させるとともに、製造コストの削減が可能な光学フィルタ及びその製造方法並びに表示装置を提供する。【解決手段】本発明の光学フィルタは、透明基材１１の表面に反射防止層１２を、裏面に電磁波遮蔽層１３をそれぞれ形成し、電磁波遮蔽層１３の四辺の各周辺部に透明基材１１の裏面に沿いかつ外側へ向かって延在する電極１４を形成し、電磁波遮蔽層１３及び電極１４を覆うように近赤外線吸収粘着層１６を形成し、電極１４の視認側をアース取り出し用電極部１４ａとしたことを特徴とする。【選択図】図２
2007207841.tif 000002
【特許請求の範囲】
【請求項１】
透明基材の一主面に電磁波遮蔽層を設け、この電磁波遮蔽層の四辺に前記一主面に沿いかつ外方へ向かって延在する電極部を設け、これら電磁波遮蔽層及び電極部の上に粘着層を設けてなることを特徴とする光学フィルタ。
【請求項２】
前記粘着層は、近赤外線吸収剤を含有してなることを特徴とする請求項１記載の光学フィルタ。
【請求項３】
前記粘着層は、５８５ｎｍ以上かつ６００ｎｍ以下の波長帯域に極大吸収ピークを有する色材を含有してなることを特徴とする請求項１または２記載の光学フィルタ。
【請求項４】
前記電磁波遮蔽層は、網状の金属層であることを特徴とする請求項１、２または３記載の光学フィルタ。
【請求項５】
前記電磁波遮蔽層は、透明導電膜であることを特徴とする請求項１、２または３記載の光学フィルタ。
【請求項６】
前記透明基材は、紫外線吸収剤を含有してなることを特徴とする請求項１ないし５のいずれか１項記載の光学フィルタ。
【請求項７】
前記電極部は、銅、アルミニウム、ニッケルの群から選択される１種以上の金属を主成分とすることを特徴とする請求項１ないし６のいずれか１項記載の光学フィルタ。
【請求項８】
透明基材の一主面に電磁波遮蔽層を形成し、この電磁波遮蔽層の四辺に導電性粘着層が付与された金属箔を用いて前記一主面に沿いかつ外方へ向かって延在する電極部を形成し、これら電磁波遮蔽層及び電極部の上に粘着層を形成することを特徴とする光学フィルタの製造方法。
【請求項９】
表示部に、請求項１ないし７のいずれか１項記載の光学フィルタを貼着してなることを特徴とする表示装置。
【請求項１０】
前記表示部は、プラズマディスプレイパネルの表示部であることを特徴とする請求項９記載の表示装置。
【発明の詳細な説明】
【技術分野】
【０００１】
本発明は、光学フィルタ及びその製造方法並びに表示装置に関し、さらに詳しくは、プラズマディスプレイパネル等の表示装置の表示部に、電磁波遮蔽機能、近赤外線吸収機能、反射防止機能等の各種光学機能を容易かつ確実に付与することにより、表示部における視認性及び信頼性を向上させ、さらには、生産性を向上させ、製造コストの削減が可能な技術に関するものである。
【背景技術】
【０００２】
近年、大画面かつ薄型の受像機として、プラズマディスプレイパネル（以下、ＰＤＰと略記することがある。）が開発され、実用化されている。
このＰＤＰは、表示電極、バス電極、誘電体層および保護層を有する前面ガラス基板と、データ電極、誘電体層、ストライプ状の隔壁及び蛍光体層を有する背面ガラス基板とを、表示電極及びバス電極とデータ電極とが互いに直交するように貼り合せて表示セルを形成し、この表示セル内にＨｅ−Ｘｅ混合ガス等の放電ガスを封入して構成されている。
このＰＤＰでは、データ電極と表示電極との間に電圧を印加することにより、表示セル内にてキセノンを放電させ、プラズマ状態となったキセノンイオンが基底状態に戻る際にキセノンの共鳴線（１４７ｎｍ）に相当する紫外線を発生し、この紫外線が蛍光体を励起して、赤（Ｒ）、緑（Ｇ）、青（Ｂ）の各色光を発光させることにより、カラー表示を可能としている。
このＰＤＰは、薄型ディスプレイ装置として、設置スペースが狭く、壁掛けテレビジョン等の表示装置等として有用であると考えられている。
【０００３】
ところで、このＰＤＰでは、これら可視光の発光の過程で、これらの可視光に加え、近赤外線及び電磁波も発生する。そこで、これらの近赤外線及び電磁波をカットするために、表示部となる前面ガラス基板の表面に、反射防止機能、近赤外線吸収機能、電磁波遮蔽機能が付与された光学フィルタを設けるのが一般的である。
このＰＤＰは、現在では、更なる軽量化、省スペース化が進み、その表示部に設けられる光学フィルタについても、従来のガラス基板上に何層かのフィルムを積層したフィルム積層体を貼り合わせたガラス板タイプの光学フィルタから、柔軟性のある樹脂フィルム上に何層かのフィルムを積層したガラスレスタイプ（あるいはフィルムタイプ）の光学フィルタへと移行している（例えば、特許文献１、２等参照）。
さらに、このガラスレスタイプの光学フィルタも、低コスト化、省資源化が進み、１枚のフィルム基材上に、反射防止機能、近赤外線吸収機能、電磁波遮蔽機能等の各種機能を集約させた多機能型の光学フィルタが提案されている。
【０００４】
図７は、従来の方法による金属箔を用いた光学フィルタの一例を示す断面図であり、図において、１は透明基板、２は反射防止層、３は保護フィルム、４は電磁波遮蔽層、５は導電性粘着層、６は金属箔、７は近赤外線吸収機能を有する粘着層、８は剥離フィルムである。この金属箔６の光フィルタの視認側（図中矢印側）の部分６ａはアース電極部とされ、ＰＤＰ側の部分６ｂは露出されている。
この光学フィルタは、粘着層７から剥離フィルム８を剥がし、この粘着層７をＰＤＰの画像表示部（図示略）に貼着し、その後保護フィルム３を剥がすことにより、この画像表示部に反射防止機能、近赤外線吸収機能、電磁波遮蔽機能等を付与することができるようになっている。
【特許文献１】特開２００４−１２５６１号公報
【特許文献２】特開２００５−１７５３４号公報
【発明の開示】
【発明が解決しようとする課題】
【０００５】
ところで、従来のガラスレスタイプの光学フィルタでは、反射防止機能は光学フィルタの最表面に付与する必要があるために、反射防止層は積層したフィルムの最上面に形成する必要がある。したがって、電磁波遮蔽層におけるアースの取り出し面がＰＤＰの画像表示部側となり、アース電極が取り出し難くなるという問題点があった。
【０００６】
また、光学フィルタの視認側の最外層である反射防止層には、ＰＤＰの画像表示部に貼着する際に傷が付かぬ様に保護フィルムが設けられているが、この保護フィルムは、従来の方法により導電性粘着剤が付与された金属箔を用いて裏面（電磁波遮蔽層面）から表面（反射防止面）に電極部を形成する場合に、その部分をハーフカット等の方法で切除するか、あるいは導電性粘着テープ処理を行ってから、１枚毎に保護フィルムのラミネート処理を行う必要があり、これらの処理を施さなかった場合、ＰＤＰの画像表示部に光学フィルタを貼着した後に、保護フィルム３を剥がすことができなくなるという問題点があった。また、工程が非常に煩雑になることから、製造コストが高くなる要因にもなる。
【０００７】
さらに、金属箔のうちＰＤＰ側の部分には、粘着層が形成されておらず、単に露出されているだけであるから、光学フィルタをＰＤＰの画像表示部に貼着した場合、このＰＤＰ側の部分が密着せず、ＰＤＰに対する接着性が不十分になる他、ＰＤＰの光学フィルタ連続貼着ラインにおいては、剥離フィルムが剥がし難いという問題点があった。
【０００８】
本発明は、上記の課題を解決するためになされたものであって、電磁波遮蔽機能、近赤外線吸収機能、反射防止機能等の各種光学機能を容易かつ確実に付与することができ、表示面における視認性及び信頼性を向上させることができ、さらには、視認側からアースを容易に取り出すことができ、しかも、さらなる薄厚化に対応することができ、生産性を向上させるとともに、製造コストの削減が可能な光学フィルタ及びその製造方法並びに表示装置を提供することを目的とする。
【課題を解決するための手段】
【０００９】
本発明者等は、上記課題を解決するために鋭意研究を行った結果、透明基材の一主面に電磁波遮蔽層を設け、この電磁波遮蔽層の四辺に前記一主面に沿いかつ外方へ伸びる電極部を設け、さらに、これら電磁波遮蔽層及び電極部の上に粘着層を設ければ、ＰＤＰ等の表示装置の表示部に、電磁波遮蔽機能、近赤外線吸収機能、反射防止機能等の各種光学機能を容易かつ確実に付与することができ、表示部における視認性及び信頼性を向上させることができ、しかも、生産性を向上させるとともに、製造コストの削減が可能であることを見出し、本発明を完成させるに至った。
【００１０】
すなわち、本発明の光学フィルタは、透明基材の一主面に電磁波遮蔽層を設け、この電磁波遮蔽層の四辺に前記一主面に沿いかつ外方へ向かって延在する電極部を設け、これら電磁波遮蔽層及び電極部の上に粘着層を設けてなることを特徴とする。
【００１１】
この光学フィルタでは、電磁波遮蔽層の四辺に前記一主面に沿いかつ外方へ向かって延在する電極部を設け、これら電磁波遮蔽層及び電極部の上に粘着層を設けたことにより、この粘着層を介して電磁波遮蔽層及び電極部全体を表示装置の表示部に貼着することが可能になる。よって、貼着部分の密着性が向上し、信頼性に優れたものとなる。
また、電磁波遮蔽層の四辺に前記一主面に沿いかつ外方へ伸びる電極部を設けたことにより、電磁波遮蔽層のアース取り出し部が視認側に設けられることとなり、アースの取り出しが容易になる。
【００１２】
前記粘着層は、近赤外線吸収剤を含有してなることが好ましい。
このような構成とすることで、粘着層に近赤外線吸収機能を付与することが可能になり、電磁波遮蔽機能及び近赤外線吸収機能を同時に備えた薄厚の光学フィルタを実現することが可能になる。
【００１３】
前記粘着層は、５８５ｎｍ以上かつ６００ｎｍ以下の波長帯域に極大吸収ピークを有する色材を含有してなることが好ましい。
このような構成とすることで、特にＰＤＰ等の自発光型表示装置の表示部から生じる５８５ｎｍ以上かつ６００ｎｍ以下の波長帯域の光を効率的に遮蔽することが可能になり、表示部における視認性が向上し、その画質も向上する。
【００１４】
前記電磁波遮蔽層は、網状の金属層であることが好ましい。
前記電磁波遮蔽層は、透明導電膜であることが好ましい。
前記透明基材は、紫外線吸収剤を含有してなることが好ましい。
前記電極部は、銅、アルミニウム、ニッケルの群から選択される１種以上の金属を主成分とすることが好ましい。
【００１５】
本発明の光学フィルタの製造方法は、透明基材の一主面に電磁波遮蔽層を形成し、この電磁波遮蔽層の四辺に導電性粘着層が付与された金属箔を用いて前記一主面に沿いかつ外方へ向かって延在する電極部を形成し、これら電磁波遮蔽層及び電極部の上に粘着層を形成することを特徴とする。
【００１６】
この光学フィルタの製造方法では、電磁波遮蔽層の四辺に導電性粘着層が付与された金属箔を用いて前記一主面に沿いかつ外方へ向かって延在する電極部を形成し、これら電磁波遮蔽層及び電極部の上に粘着層を形成することにより、貼着する際の密着性に優れ、かつ、アースの取り出しが容易な光学フィルタが容易に製造される。
【００１７】
本発明の表示装置は、表示部に、本発明の光学フィルタを貼着してなることを特徴とする。
前記表示部は、プラズマディスプレイパネルの表示部であることが好ましい。
【００１８】
この表示装置では、表示部に本発明の光学フィルタを貼着したことにより、光学フィルタの全面を表示装置の表示部に貼着することが可能になり、アースの取り出しも容易になる。よって、表示部と光学フィルタとの間の密着性が向上し、信頼性に優れたものとなる。
また、表示部に本発明の光学フィルタを貼着したことにより、光学フィルタの薄厚化により表示部全体が薄厚化され、表示装置全体の薄厚化が図れる。
【発明の効果】
【００１９】
本発明の光学フィルタによれば、透明基材の一主面に設けられた電磁波遮蔽層の四辺に前記一主面に沿いかつ外方へ向かって延在する電極部を設け、これら電磁波遮蔽層及び電極部の上に粘着層を設けたので、粘着層を介して電磁波遮蔽層及び電極部全体を表示装置の表示部に貼着することができる。したがって、貼着部分の密着性を向上させることができ、信頼性に優れたものとすることができる。
また、電磁波遮蔽層の四辺に前記一主面に沿いかつ外方へ伸びる電極部を設けたので、電磁波遮蔽層のアース取り出し部を視認側とすることができ、アースの取り出しを容易に行うことができる。
【００２０】
本発明の光学フィルタの製造方法によれば、電磁波遮蔽層の四辺に導電性粘着層が付与された金属箔を用いて外方へ向かって延在する電極部を形成し、これら電磁波遮蔽層及び電極部の上に粘着層を形成するので、貼着する際の密着性に優れ、かつ、アースの取り出しが容易な光学フィルタを容易に製造することができる。
【００２１】
本発明の表示装置によれば、表示部に本発明の光学フィルタを貼着したので、光学フィルタの全面を表示装置の表示部に貼着することができ、アースの取り出しも容易に行うことができる。
したがって、表示部と光学フィルタとの間の密着性を向上させることができ、長期信頼性に優れたものとすることができる。
また、光学フィルタの薄厚化により表示部全体を薄厚化することができ、表示装置全体の薄厚化を図ることができる。
【発明を実施するための最良の形態】
【００２２】
本発明の光学フィルタ及びその製造方法並びに表示装置の最良の形態について説明する。
なお、この形態は、発明の趣旨をより良く理解させるために具体的に説明するものであり、特に指定のない限り、本発明を限定するものではない。
【００２３】
「第１の実施形態」
図１は、本発明の第１の実施形態の光学フィルタを示す平面図、図２は同光学フィルタの周辺部を示す断面図である。
図において、１１は矩形状の透明基材、１２は透明基材１１の表面（一主面）に形成された反射防止層、１３は透明基材１１の裏面（他の一主面）に形成された電磁波遮蔽層、１４は電磁波遮蔽層の四辺の各周辺部に導電性粘着層１５を介して密着され周辺部から透明基材１１の裏面に沿いかつ外側へ向かって延在する矩形状の金属箔からなる電極、１６は電磁波遮蔽層１３及び電極１４の上に形成された近赤外線吸収粘着層であり、この電極１４の視認側（図中矢印側）がアース取り出し用電極部１４ａとされ、このアース取り出し用電極部１４ａを接地することによりアースを取り出す構造となっている。
【００２４】
次に、この光学フィルタについて詳細に説明する。
「透明基材」
透明基材１１の材質としては、可視光線に対して透明なものであればよく、特に限定はしないが、例えば、有機高分子材料である透明樹脂が好ましい。
この透明樹脂としては、ポリエステル（ＰＥ）、トリアセチルセルロース、ポリカーボネート（ＰＣ）、ポリエーテルサルフォン（ＰＥＳ）、ポリアクレリート（ＰＡＣ）、ノルボンネン、非晶質ポリオレフィン等の樹脂が好適に用いられる。なかでも、ポリエステルが好ましく、特にポリエチレンテレフタレート（ＰＥＴ）は、耐久性、耐溶剤性、生産性等の点において優れているので好ましい。
【００２５】
この透明樹脂の形状は、特に限定はなく、例えば、フィルム状、シート状、板状等、用途に応じて適宜選択することができる。また、その厚みについても、特に限定することはないが、取り扱い等を考慮すると、５０μｍ〜１０ｍｍ程度のフィルム状、、シート状または板状のものが好ましい。
また、色調や透過率を調整するために、透明樹脂に着色剤や染料を混入したもの用いてもよい。
【００２６】
この透明基材１１は、紫外線吸収剤を含有してなることが好ましい。その理由は、近赤外線吸収粘着層１６に含まれる近赤外線吸収色素は、一般に紫外線に対する耐性が低く、透明基材１１に紫外線吸収剤を含有させることにより、近赤外線吸収色素の劣化を抑制することができるからである。
紫外線吸収剤としては、例えば、ベンゾフェノン系、ベンゾトリアゾール系、パラアミノ安息香酸系、サリチル酸系等の紫外線吸収性化合物が挙げられる。
【００２７】
この透明基材１１の紫外線透過率は、３８０ｎｍ以下の紫外領域にて２％以下であることが好ましい。
通常、紫外線吸収剤は、含有量がある一定量以上でないと十分な効果は得られない。特に、膜厚の薄いコーティング層に紫外線吸収剤を添加するときは、コーティング層に含有し得る紫外線吸収剤の量に制限があり、必要とする紫外線遮蔽効果を得ることは難しい。
【００２８】
本実施形態の光学フィルタでは、透明基材１１の裏面側に近赤外線吸収機能を有する粘着層１６が別途設けられているため、通常のコーティング層に比べて厚みのある透明基材１１自体に紫外線吸収剤を含有させることにより、十分な量の紫外線吸収剤を含有させることができ、よって、粘着層１６における近赤外線吸収色素の劣化を抑制し、優れた近赤外線吸収性能を維持することができる。
【００２９】
「反射防止層」
反射防止層１２は、外部から入射する光の反射を防止することができるものであればよく、構造や組成については特に限定はなく、単層構造であってもよく、積層構造であってもよい。また、反射防止層１２上に、必要に応じて他の機能を有する層、例えば、帯電防止、導電、防眩等の機能を有する層を形成してもよい。
【００３０】
「電磁波遮蔽層」
電磁波遮蔽層１３は、電磁波に対する遮蔽性及び可視光線に対する透明性を有するものであればよく、特に限定されないが、取り扱い等の点から、金属メッシュ等の網状の金属層、あるいは透明導電膜が好ましい。
金属メッシュとしては、例えば、透明基材１１上に、パラジウム等の触媒を含有するペーストを所定のメッシュパターンに印刷した後、このメッシュパターンに銅等の金属をめっきしたもの等を用いることができる。また、繊維の表面に金属をめっきしたメッシュを透明基材１１上に貼り付けたものを用いてもよい。
【００３１】
また、透明導電膜としては、透明基材１１上に、蒸着法、スパッタ法等により銀、アルミニウム等の導電性物質を所定のパターンにて形成したものが好適に用いられる。
さらに、この電磁波遮蔽層１３の厚みは、１μｍ以上かつ１０μｍ以下が好ましい。その理由は、電磁波遮蔽層１３として金属メッシュを用いる場合、この金属メッシュの厚みが１０μｍより厚いと、視野角が狭くなり視認性が低下するからであり、さらに、表面は黒色化されるが、斜め方向から視認した場合、金属メッシュの深さ方向が黒色化され難く、この金属メッシュを構成する金属の色が強く現れてしまい、表示面の色調に不具合が生じるからである。
【００３２】
「電極」
電極１４は、所定の機械的強度を有する金属箔からなるもので、この金属箔としては、銅、アルミニウム、ニッケルの群から選択される１種以上の金属を主成分とするものが好ましい。
【００３３】
「近赤外線吸収粘着層」
近赤外線吸収粘着層１６は、８００ｎｍ以上かつ１１００ｎｍ以下の波長帯域の近赤外線に対して遮蔽性を有することが好ましく、例えば、粘着性を有する樹脂組成物中に近赤外線吸収色素を分散させたものが好適に用いられる。
粘着性を有する樹脂組成物としては、例えば、ポリウレタン樹脂系、エポキシ樹脂系等の熱硬化性樹脂、アクリル樹脂系、ポリビニルアルコール系等の熱可塑性樹脂、シリコーン系等のゴム等が挙げられる。
【００３４】
近赤外線吸収色素は、８００ｎｍ以上かつ１１００ｎｍ以下の波長帯域の近赤外線に対して遮蔽性を有するものであれば特に限定されないが、例えば、フタロシアニン系化合物等の近赤外線吸収色素を用いることができる。
この近赤外線吸収色素は、１種類のみを用いてもよく、２種以上を適宜組み合わせて用いてもよい。
【００３５】
この近赤外線吸収粘着層１６は、５８５ｎｍ以上かつ６００ｎｍ以下の波長帯域に極大吸収ピークを有する色材を含有することが好ましい。この５８５ｎｍ以上かつ６００ｎｍ以下の波長帯域、特に波長５９０ｎｍの可視光線を選択的に吸収する選択吸収性色材としては、フタロシアニン系化合物等の近赤外線吸収色素に悪影響を及ぼすものでない限り、特に制限はないが、例えば、キナクリドン顔料、アゾメチン系化合物、シアニン系化合物、ポルフイリン化合物等を用いることが好ましい。
【００３６】
この近赤外線吸収粘着層１６は、さらに、波長５９０ｎｍの可視光線の透過率が、波長４５０ｎｍ、５２５ｎｍ、６２０ｎｍの各々における可視光線の透過率よりも１０％以上低いことが好ましい。
波長５９０ｎｍの可視光線の透過率を上記のように設定することにより、本実施形態の光学フィルタをＰＤＰ等のグラットパネルディスプレイ（ＦＰＤ）の表示部に設けると、この表示部におけるコントラスト性が向上し、色調の補正機能も高くなる。
【００３７】
この光学フィルタを作製するには、まず、紫外線吸収剤を含有した透明基材１１の表面に反射防止層１２を形成し、この透明基材１１の裏面に電磁波遮蔽層１３を形成し、この電磁波遮蔽層１３の四辺の各周辺部の電極領域となる部分に、矩形状の幅方向の一部に導電性粘着層が付与された金属箔を、周辺部から透明基材１１の裏面に沿いかつ外側へ向かって延在するように貼着し、額縁状の電極１４とする。
次いで、電磁波遮蔽層１３及び電極１４の上に、これらを覆うように近赤外線吸収粘着層１６を形成し、この電極１４の視認側をアース取り出し用電極部１４ａとする。
【００３８】
この近赤外線吸収粘着層１６を形成した後、脱泡し透明化する工程を経ることが好ましい。この脱泡法としては、加圧または減圧により行うことができるが、加圧により行なうことが好ましい。
以上により、本実施形態の光学フィルタを容易に作製することができる。
【００３９】
本実施形態の光学フィルタによれば、透明基材１１の表面に反射防止層１２を、透明基材１１の裏面に電磁波遮蔽層１３をそれぞれ形成し、電磁波遮蔽層１３の四辺の各周辺部に導電性粘着層１５を介して額縁状の金属箔からなる電極１４を形成し、電磁波遮蔽層１３及び電極１４の上に近赤外線吸収粘着層１６を形成したので、実質的に１枚のフィルムにより構成することができ、高透過率、低ヘーズを実現することができる。
【００４０】
また、粘着層１６に近赤外線吸収機能及び５８５ｎｍ以上かつ６００ｎｍ以下の波長帯域の光を吸収する機能を付与したので、近赤外線吸収層及び選択波長吸収層を別途設ける必要がなく、積層枚数の削減による材料コストの低減、製造工程の簡略化を図ることができる。
また、構造が簡略化されたので、従来のような近赤外線吸収層や接着層等が不要になり、製造工程数を削減することができ、製造歩留りを向上させることができる。したがって、製品の性能を安定させることができ、信頼性も向上させることができる。
また、反射防止層１２が透明積層体の最外層を構成するので、優れた反射防止効果が得られる。
【００４１】
本実施形態の光学フィルタをＰＤＰ等の表示装置の表示部に貼着することにより、表示部と光学フィルタとの間の密着性が向上し、信頼性に優れ、アースの取り出しも容易となった表示装置が容易に得られる。
図３は、本実施形態の光学フィルタを表示部に貼着したプラズマディスプレイパネル（ＰＤＰ）を示す断面図であり、図において、２１はプラズマディスプレイパネル（ＰＤＰ）本体、２２は筐体、２３はガスケットである。
【００４２】
このＰＤＰでは、ＰＤＰ本体２１の視認側に本実施形態の光学フィルタを貼着したことにより、光学フィルタの全面をＰＤＰ本体２１に貼着することが可能になり、アースの取り出しも容易になる。よって、ＰＤＰ本体２１と光学フィルタとの間の密着性が向上し、信頼性に優れたものとなる。
また、光学フィルタの薄厚化、軽量化が可能であるから、ＰＤＰの大幅な軽量化を実施することが可能となる。
【００４３】
また、この光学フィルタは実質的に１枚のフィルムからなるものであるから、透明基材となるフィルムや貼り合わせに用いる粘着剤等を削減することが可能であり、よって、大幅なコストの削減が可能となる。
さらに、アース取り出し電極部１４ａが視認側に向いているため、例えば、バスバー電極を金具で取る場合においても、また、筐体から取る場合においても、容易にアースの接地が可能となる。
以上により、電磁波遮蔽機能、近赤外線吸収機能、反射防止機能等の各種光学機能に優れたＰＤＰを提供することができる。
【００４４】
「第２の実施形態」
図４は、本発明の第２の実施形態の光学フィルタを示す断面図であり、本実施形態の光学フィルタが第１の実施形態の光学フィルタと異なる点は、金属箔の一端部を折り返して断面Ｕ字状の電極３１とし、さらに導電性粘着層１５を介して貼り合わせ一体化し、この電極３１の視認側をアース取り出し電極部３１ａとした点である。
本実施形態の光学フィルタにおいても、第１の実施形態の光学フィルタと全く同様の効果を奏することができる。
【００４５】
「第３の実施形態」
図５は、本発明の第３の実施形態の光学フィルタを示す断面図であり、本実施形態の光学フィルタが第１の実施形態の光学フィルタと異なる点は、電極１４の露出した面に導電性粘着層１５を介して矩形状の金属箔からなる電極４１を貼り合わせて一体化し、この電極４１の視認側をアース取り出し電極部４１ａとした点である。
本実施形態の光学フィルタにおいても、第１の実施形態の光学フィルタと全く同様の効果を奏することができる。
【００４６】
「第４の実施形態」
図６は、本発明の第４の実施形態のプラズマディスプレイパネル（ＰＤＰ）を示す断面図であり、本実施形態のＰＤＰが第１の実施形態のＰＤＰと異なる点は、アース取り出し電極部１４ａを金具５１を用いて接地し、導通を取ってアース取りした点である。
本実施形態のＰＤＰにおいても、第１の実施形態のＰＤＰと全く同様の効果を奏することができる。
【実施例】
【００４７】
以下、本発明を実施例により説明する。
透明基材として厚み１００μｍの紫外線吸収剤を含有するポリエチレンテレフタレート（ＰＥＴ）フィルムを用い、この片面にハードコート層及び低屈折率層からなる反射防止層を順次形成し、さらに、この表面にポリエチレンテレフタレート（ＰＥＴ）からなる保護フィルムをラミネートした。
次いで、このＰＥＴフィルムの反対側の面に、パラジウムコロイド含有ペーストを用いて、Ｌ／Ｓ＝３０／２７０（μｍ）の格子状（メッシュ状）のパターンをグラビア法にて印刷し、これを無電解銅メッキ液中に浸漬して、無電解銅メッキを施し、続いて電解銅メッキを施し、さらにＮｉ−Ｓｎ合金の電解メッキを施し、電磁波遮蔽層を形成した。
【００４８】
次いで、幅２４ｍｍの銅箔の片面に導電性粘着剤が付着された銅テープを電磁波遮蔽層の四辺に４ｍｍ幅となるように貼付した。さらに、残り幅２０ｍｍの部分を１０ｍｍの幅にて、アース取り出し部分に粘着面が露出しないように銅テープを粘着面側に折り返した。
次いで、四辺の銅テープを含む電磁波遮蔽層の表面に、フタロシアニン系色素  イーエクスカラーＩＲ−１０Ａ（登録商標）（株）日本触媒製）を含む粘着剤をラミネートし、近赤外線遮蔽性粘着層を形成した。さらに、これを加圧脱泡処理による透明化処理を行い、光学フィルターを作製した。
【００４９】
得られた光学フィルターの「全光線透過率」、「ヘイズ」、「視感反射率」、「鉛筆硬度」、「スチールウール硬度」、「密着性」、「分光透過率（近赤外部）」、「信頼性試験（高温・高湿での近赤外部の透過率変化）」、「表面抵抗」を下記方法により評価した。評価結果を表１に示す。
【００５０】
（評価方法）
（１）全光線透過率：ヘイズメータ（日本電色社製）を用いて測定した。
（２）視感反射率：分光光度計（日本分光社製Ｖ−５７０）を用いて測定した。
（３）鉛筆硬度：反射防止層の表面を上側とし、７５０ｇ荷重下で傷がつかない最小鉛筆硬度を測定した。
（４）スチールウール強度：反射防止層の表面を上側とし、＃0000スチールウールに２５０ｇ／ｃｍ２の荷重を負荷しながら１０回往復させ、その後反射防止層の表面を観察し、表面に発生した傷の本数を計数した。
（５）密着性：反射防止層の表面を上側にし、この表面の１ｃｍ角の各辺に１ｍｍ間隔で切り込みを入れ、この表面に粘着テープの貼付及び剥離という一連の操作を３回行った後、残存する升目の数を計数した。
【００５１】
（６）分光透過率：分光光度計（日本分光（株）製：Ｖ−５７０）を用い、各試料の波長８５０ｎｍ、９５０ｎｍ、１０００ｎｍにおける透過率を測定した。
（７）信頼性：
（ａ）８０℃に設定した恒温器に各試料を入れ、１０００時間後の分光透過率を測定した。
（ｂ）６０℃−相対湿度９０％に設定した恒温恒湿試験器に各試料を入れ、１０００時間後の分光透過率を測定した。
（８）表面抵抗：抵抗率計（アドバンテスト社製：デジタルマルチメータＲ６４４１Ａ）を用いて電磁波遮蔽層に銅テープを貼付する前後での２点間の抵抗値（測定間距離６００ｍｍ）を測定した。
【００５２】
【表１】
2007207841.tif 000003
【００５３】
表１によれば、光学フィルタが実質的に１枚のフィルムにより構成されているため、優れた透過率、低反射性、近赤外線遮蔽性及び機械的強度を有し、耐久性にも優れ、さらに、金属箔にてアース電極部を形成した場合においても、抵抗値を損なうことのないものであることが確認された。
【産業上の利用可能性】
【００５４】
本発明の光学フィルタは、電磁波遮蔽層の四辺に外方へ向かって延在する電極部を設け、これら電磁波遮蔽層及び電極部の上に粘着層を設けたものであるから、ＰＤＰへの適用はもちろんのこと、他の表示装置に対しても適用することが可能であり、その効果は非常に大きなものである。
【図面の簡単な説明】
【００５５】
【図１】本発明の第１の実施形態の光学フィルタを示す平面図である。
【図２】本発明の第１の実施形態の光学フィルタの周辺部を示す断面図である。
【図３】本発明の第１の実施形態のＰＤＰを示す断面図である。
【図４】本発明の第２の実施形態の光学フィルタを示す断面図である。
【図５】本発明の第３の実施形態の光学フィルタを示す断面図である。
【図６】本発明の第４の実施形態のＰＤＰを示す断面図である。
【図７】従来の方法による金属箔を用いた光学フィルタの一例を示す断面図である。
【符号の説明】
【００５６】
１１  透明基材
１２  反射防止層
１３  電磁波遮蔽層
１４  電極
１４ａ  アース取り出し用電極部
１５  導電性粘着層
１６  近赤外線吸収粘着層
２１  ＰＤＰ本体
２２  筐体
２３  ガスケット
３１  電極
３１ａ  アース取り出し電極部
４１  電極
４１ａ  アース取り出し電極部
５１  金具
【図１】
2007207841.tif 000004
【図２】
2007207841.tif 000005
【図３】
2007207841.tif 000006
【図４】
2007207841.tif 000007
【図５】
2007207841.tif 000008
【図６】
2007207841.tif 000009
【図７】
2007207841.tif 000010